СЫРЬЕВАЯ СМЕСЬ ДЛЯ ИЗГОТОВЛЕНИЯ ОБОЛОЧКИ КРУПНОГО ЗАПОЛНИТЕЛЯ
CRUDE MIXTURE FOR MAKING COARSE AGGREGATE COATING

Изобретение относится к промышленности строительных материалов.
Известна сырьевая смесь для изготовления оболочки крупного заполнителя, содержащая, мас.%.: портландцемент 65,0-68,0; мочевина 0,7-1,3; казеиновый клей 3,5-7,0; вода 24,0-27,0 [1].
Задачей изобретения является повышение водостойкости оболочки крупного заполнителя.
Технический результат достигается тем, что сырьевая смесь для изготовления оболочки крупного заполнителя, содержащая портландцемент, мочевину, казеиновый клей, воду, дополнительно включает суперпластификатор С-3, причем компоненты находятся при следующем соотношении, мас.%: портландцемент 55,0-60,7; мочевина 0,7-1,3; казеиновый клей 0,7-1,3; суперпластификатор С-3 0,7-1,3; вода 30,0-38,0. Сырьевая смесь для изготовления оболочки крупного заполнителя дополнительно включает окрашивающую добавку в количестве 3-5 мас.%.
В таблице приведены составы сырьевой смеси.
Компоненты
Состав, мас.%
1
2
3
4
Портландцемент
59,3
57,0
55,0
60,7
Мочевина
0,7
1,0
1,0
1,3
Казеиновый клей
1,3
1,0
1,0
0,7
Суперпластификатор С-3
0,7
1,0
1,0
1,3
Вода
38,0
37,0
37,0
36,0
Окрашивающая добавка
-
-
- пиролюзит
3,0
-
- сурик
-
5,0
Коэффициент размягчения
~0,9
~0,9
~0,9
~0,9
Компоненты дозируют в требуемых количествах и смешивают. В емкость с приготовленной смесью погружают зерна крупного заполнителя (природный гравий, щебень, цементный клинкер или иной заполнитель), покрывают их поверхность слоем смеси, извлекают зерна и оставляют (на сетке) до затвердевания полученной оболочки на воздухе. При необходимости операцию повторяют несколько раз. Прочность сцепления оболочки с поверхностью крупного заполнителя (природного гравия, щебня, цементного клинкера) - 1-1,5 МПа для всех приведенных в таблице составов.
Источник информации
1. SU 656997.